【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
第一バインダ樹脂が含浸されかつランダムに配向されたオーブンメッシュフィラメント網状体と、
前記ランダムに配向されたオープンメッシュフィラメント網状体に塗布された二次バインダ樹脂とを有し、該二次バインダ樹脂は、該樹脂が前記含浸されかつランダムに配向されオープンメッシュフィラメント網状体内に完全浸透しない充分な粘度を有し、前記二次バインダ樹脂は、少なくとも１つのフィラーと、少なくとも１つの補強剤と、＋３０〜−３０℃の範囲内のガラス転移温度を有する少なくとも６重量％の有機バインダとを有することを特徴とする、せっこう化粧ボードまたは発泡体化粧ボードの形成に使用するコーティングされた化粧材料。
【請求項２】
前記二次バインダ樹脂は、低レベルの架橋剤を更に有することを特徴とする請求項１記載のコーティングされた化粧材料。
【請求項３】
前記二次バインダ樹脂は、低レベルの熱硬化性樹脂を更に有することを特徴とする請求項１記載のコーティングされた化粧材料。
【請求項４】
前記二次バインダ樹脂は、低レベルの架橋剤および低レベルの熱硬化性樹脂を更に有することを特徴とする請求項１記載のコーティングされた化粧材料。
【請求項５】
前記有機バインダは、前記二次バインダ樹脂の全重量の少なくとも６％を占めることを特徴とする請求項１記載のコーティングされた化粧材料。
【請求項６】
前記有機バインダは、前記二次バインダ樹脂の全重量の７〜１０％を占めることを特徴とする請求項５記載のコーティングされた化粧材料。
【請求項７】
前記少なくとも１つのフィラーは、前記二次バインダ樹脂の全重量の多くとも６５％を占めることを特徴とする請求項１記載のコーティングされた化粧材料。
【請求項８】
前記有機バインダは、アクリルベースの樹脂を有することを特徴とする請求項１記載のコーティングされた化粧材料。
【請求項９】
前記有機バインダは、スチレン／ブタジエン／ゴムベースの樹脂を有することを特徴とする請求項１記載のコーティングされた化粧材料。
【請求項１０】
前記少なくとも１つのフィラーは、炭酸カルシウム、水酸化アルミニウム、酸化亜鉛、混合酸化物、酸化鉄、クロマート、ガラスビーズ、シリケート、粘土、砂およびこれらの組合せからなる群から選択されることを特徴とする請求項１記載のコーティングされた化粧材料。
【請求項１１】
前記少なくとも１つの補強剤は繊維質補強剤からなることを特徴とする請求項１記載のコーティングされた化粧材料。
【請求項１２】
前記少なくとも１つの補強剤は針状補強剤からなることを特徴とする請求項１記載のコーティングされた化粧材料。
【請求項１３】
前記少なくとも１つの補強剤は、ウォラストナイト（珪灰石）、木質繊維、セルロース、リグニン、ポリプロピレン繊維、ポリエステル繊維、ガラス繊維、せっこう、玉髄（Chalcedony）、針状人工繊維、金属ウール、スチールウール、マイカおよびこれらの組合せからなる群から選択されることを特徴とする請求項１記載のコーティングされた化粧材料。
【請求項１４】
前記ランダムに配向されたオープンメッシュフィラメント網状体上に層状化された低ベースの二次ベールを更に有することを特徴とする請求項１記載のコーティングされた化粧材料。
【請求項１５】
前記低ベースの二次ベールは、複数のガラス繊維、ポリマー繊維またはこれらの混合物を有し、前記繊維は、前記ランダムに配向されたオープンメッシュフィラメント網状体内に形成された複数のポアの各々を架橋できる充分な長さを有することを特徴とする請求項１４記載のコーティングされた化粧材料。
【請求項１６】
前記繊維はガラス繊維を有し、前記ガラス繊維はコーティングにより被覆されていることを特徴とする請求項１５記載のコーティングされた化粧材料。
【請求項１７】
前記二次ベールは、ポリエステル繊維、難燃性ポリエステル繊維、難燃性ポリオレフィン繊維およびポリオレフィン繊維からなる群から選択されたポリマー繊維からなることを特徴とする請求項１５記載のコーティングされた化粧材料。
【請求項１８】
前記第一バインダ樹脂は水中に安定エマルションを形成しかつメラミンベース樹脂、尿素／ホルムアルデヒドベース樹脂およびアクリルベース樹脂からなる群から選択されることを特徴とする請求項１記載のコーティングされた化粧材料。
【請求項１９】
前記ランダムに配向されたオープンメッシュフィラメント網状体は、複数のウェットユースチョップストランドを有することを特徴とする請求項１記載のコーティングされた化粧材料。
【請求項２０】
前記複数のウェットユースチョップストランドの少なくとも１つは、小さい固形物サイズの組成物を有することを特徴とする請求項１７記載のコーティングされた化粧材料。
【請求項２１】
前記二次バインダ樹脂の導入前に、第一バインダ樹脂に導入される複数の高アスペクト比粒子を更に有することを特徴とする請求項１記載のコーティングされた化粧材料。
【請求項２２】
前記複数の高アスペクト比粒子は、ウォラストナイト（珪灰石）、木質繊維、ポリマー繊維、セルロース、リグニン、ポリプロピレン繊維、ポリエステル繊維、ガラス繊維、せっこう、玉髄（Chalcedony）、針状人工繊維、金属ウール、スチールウール、マイカおよびこれらの組合せからなる群から選択されることを特徴とする請求項２１記載のコーティングされた化粧材料。
【請求項２３】
前記ランダムに配向されたオープンメッシュフィラメント網状体は第一ヘッドボックス内で形成され、第二補強剤が第二ヘッドボックス内で網状体に塗布されることを特徴とする請求項１記載のコーティングされた化粧材料。
【請求項２４】
前記ランダムに配向されたオープンメッシュフィラメント網状体はヘッドボックス内で形成され、第二補強剤がブラシ状ローラシステムによりオープンメッシュフィラメント網状体に塗布されることを特徴とする請求項１記載のコーティングされた化粧材料。
【請求項２５】
前記二次バインダ樹脂は、無機バインダを更に有することを特徴とする請求項３記載のコーティングされた化粧材料。
【請求項２６】
前記無機バインダは、酸化カルシウム、珪酸カルシウム、硫酸カルシウム、マグネシウムオキシクロリド、マグネシウムオキシスルフェート、水酸化アルミニウムおよびポルトランドセメントからなる群から選択された化合物を有していることを特徴とする請求項２５記載のコーティングされた化粧材料。
【請求項２７】
ランダムに配向されたオープンメッシュフィラメント網状体を形成する段階と、
いかなるバインダも塗布する前に、少なくとも１つの補強剤をオープンメッシュフィラメント網状体に塗布する任意段階と、
ランダムに配向されたオープンメッシュフィラメント網状体に第一バインダ樹脂を含浸させて、ウェット形成された透過性先駆マットを形成する段階と、
ウェット形成された透過性先駆マットを二次コーティングでコーティングする段階とを有し、二次コーティングは、＋３０〜−３０℃の範囲内のガラス繊維温度を有する有機バインダと、少なくとも１つのフィラーと、少なくとも１つの第二補強剤とを有し、
前記コーティングされたウェット形成透過性先駆マットを、ドライヤ内で、第一バインダ樹脂がフィルムを形成するのに充分な温度で乾燥させる段階を更に有することを特徴とする、せっこう化粧ボードまたは発泡体化粧ボードの形成に使用するコーティングされた化粧材料の形成方法。
【請求項２８】
前記ランダムに配向されたオープンメッシュフィラメント網状体内に完全に浸透することを防止するのに充分な粘度をもつ二次コーティングを設ける段階を更に有することを特徴とする請求項２７記載の方法。
【請求項２９】
少なくとも１つの第一補強剤を塗布する前記任意段階は、
低ベースの二次ベールを形成する段階を有し、前記低ベースの二次ベールは、複数のポリマー繊維を有し、該ポリマー繊維は、前記ランダムに配向されたオープンメッシュフィラメント網状体内に形成された複数のポアの各々を架橋できる充分な長さを有し、
前記先駆マッティングを第一バインダ樹脂で含浸する前に、低ベースの二次ベールを前記ランダムに配向されたオープンメッシュフィラメント網状体上に敷設する段階を更に有することを特徴とする請求項２８記載の方法。
【請求項３０】
前記ランダムに配向されたオープンメッシュフィラメント網状体を形成する段階、前記低ベースの二次ベールを形成する段階、および前記低ベースの二次ベールを前記ランダムに配向されたオープンメッシュフィラメント網状体上に敷設する段階は、
白水分散液を第一ヘッドボックスに導入する段階を有し、白水分散液は複数のウェットユースチョップストランドを含み、
第一ヘッドボックスからのランダムに配向された繊維の網状体の層を塗布する段階と、  第二ヘッドボックスからの低ベースの二次ベールの層を、ランダムに配向された繊維の網状体の前記層上に塗布して先駆マッティングを形成する段階とを更に有し、低ベースの二次ベールは、前記ランダムに配向されたオープンメッシュフィラメント網状体内に形成された複数のポアの各々を架橋できる充分な長さを有する複数のポリマー繊維を備えていることを特徴とする請求項２９記載の方法。
【請求項３１】
前記ウェット形成された透過性先駆マットを二次コーティングでコーティングする前に、高アスペクト比の複数の粒子を前記ウェット形成された透過性先駆マットに導入する段階を更に有し、前記高アスペクト比の複数の粒子は、前記ランダムに配向されたオープンメッシュフィラメント網状体内に形成された複数のポアの各々を架橋できる充分な平均粒子サイズを有することを特徴とする請求項２７記載の方法。
【請求項３２】
前記高アスペクト比の複数の粒子は、木質ベースの繊維およびポリマー繊維からなる群から選択されることを特徴とする請求項３１記載の方法。
【請求項３３】
前記第一温度は４００〜６００°Ｆ（２０４〜３１５℃）の間にあることを特徴とする請求項２７記載の方法。
【請求項３４】
前記二次バインダ系は更に無機バインダを有することを特徴とする請求項２７記載の方法。
【請求項３５】
ランダムに配向されたオープンメッシュフィラメント網状体を形成する段階と、
ランダムに配向されたオープンメッシュフィラメント網状体に第一バインダ樹脂を含浸させて、ウェット形成された透過性先駆マットを形成する段階と、
ウェット形成された透過性先駆マットを、二次コーティングで、前記ランダムに配向されたオープンメッシュフィラメント網状体内に完全に浸透することを防止するのに充分な粘度でコーティングする段階とを有し、二次コーティングは、＋３０〜−３０℃の範囲内のガラス転移温度を有する有機バインダと、少なくとも１つのフィラーと、少なくとも１つの補強剤とを有し、
前記コーティングされたウェット形成透過性先駆マットを、前記第一バインダ樹脂がコーティングを形成できる充分な温度で浮動ドライヤ内に置き、該ドライヤ内でせっこう化粧材料を形成する段階と、
せっこうコア材料をせっこう化粧材料の第一層に導入する段階と、
前記せっこうコア材料が前記せっこう化粧材料の第一層と第二層との間に配置されるように、せっこう化粧材料の第二層をせっこうコア材料に導入する段階と、
せっこうコア材料が前記せっこう化粧材料の第一層と第二層との間で硬化できるようにする段階とを更に有することを特徴とする高強度装飾せっこうボードの形成方法。
【請求項３６】
低ベースの二次ベールを形成する段階を有し、前記低ベースの二次ベールは、複数のポリマー繊維を有し、該ポリマー繊維は、前記ランダムに配向されたオープンメッシュフィラメント網状体内に形成された複数のポアの各々を架橋できる充分な長さを有し、
前記先駆マッティングを第一バインダ樹脂で含浸する前に、低ベースの二次ベールを前記ランダムに配向されたオープンメッシュフィラメント網状体上に敷設する段階を更に有することを特徴とする請求項３５記載の方法。
【請求項３７】
前記ウェット形成された透過性先駆マットを前記二次コーティングでコーティングする前に、高アスペクト比の複数の粒子を前記ウェット形成された透過性先駆マットに導入する段階を更に有し、前記高アスペクト比の複数の粒子は、前記ランダムに配向されたオープンメッシュフィラメント網状体内に形成された複数のポアの各々を架橋できる充分な平均粒子サイズを有することを特徴とする請求項３６記載の方法。
【請求項３８】
前記二次コーティングは更に無機バインダを有することを特徴とする請求項３５記載の方法。
【請求項３９】
ランダムに配向されたオープンメッシュフィラメント網状体を形成する段階と、
ランダムに配向されたオープンメッシュフィラメント網状体に第一バインダ樹脂を含浸させて、ウェット形成された透過性先駆マットを形成する段階と、
複数の高アスペクト比粒子を、ブラシ状ローラシステムからランダムに配向されたオープンメッシュ網状体上に導入する段階とを有し、前記複数の高アスペクト比粒子は、前記ランダムに配向されたオープンメッシュフィラメント網状体と前記第一バインダ樹脂との間に入れられ、
前記ウェット形成された透過性先駆マットを有機二次バインダでコーティングする任意段階と、
ウェット形成された透過性先駆マットを二次コーティングでコーティングする段階とを有し、二次コーティングは、＋３０〜−３０℃の範囲内のガラス転移温度を有する有機バインダと、少なくとも１つのフィラーと、少なくとも１つの補強剤とを有し、
前記第一バインダ樹脂がフィルムを形成するように、前記コーティングされたウェット形成透過性先駆マットを充分に乾燥させる段階を更に有することを特徴とする、ソフトなフィーリングおよび高強度を有するせっこう化粧ボードまたは発泡体化粧ボードの形成に使用するコーティングされた化粧材料の形成方法。
【請求項４０】
前記高アスペクト比の複数の粒子は、前記ランダムに配向されたオープンメッシュフィラメント網状体内に形成された複数のポアの各々を架橋できる充分な平均粒子サイズを有することを特徴とする請求項３９記載の方法。
【請求項４１】
前記高アスペクト比の複数の粒子は、木質ベースの繊維およびポリマー繊維からなる群から選択されることを特徴とする請求項３９記載の方法。
【請求項４２】
前記無機バインダは、酸化カルシウム、珪酸カルシウム、硫酸カルシウム、マグネシウムオキシクロリド、マグネシウムオキシスルフェート、水酸化アルミニウムおよびポルトランドセメントからなる群から選択された化合物を有していることを特徴とする請求項３４記載の方法。
【請求項４３】
前記低ベースの二次ベールは、ポリエステル繊維、難燃性ポリエステル繊維、難燃性ポリオレフィン繊維およびポリオレフィン繊維からなる群から選択された複数のポリマー繊維からなることを特徴とする請求項２９記載の方法。
【請求項４４】
前記コーティング配合物は無機バインダを更に有することを特徴とする請求項３９記載の方法。
【請求項４５】
前記無機バインダは、酸化カルシウム、珪酸カルシウム、硫酸カルシウム、マグネシウムオキシクロリド、マグネシウムオキシスルフェート、水酸化アルミニウムおよびポルトランドセメントからなる群から選択された化合物を有していることを特徴とする請求項４４記載の方法。
【請求項４６】
前記乾燥段階は、前記コーティングされたウェット形成透過性先駆マットを、前記第一バインダ樹脂がフィルムを形成するのに充分な温度で浮動ドライヤ内に置くことからなることを特徴とする請求項３９記載の方法。